(57)【要約】【課題】クリーン度の低い環境下で流通後も包装材料の内面に微生物等の汚染や異物が付着することなく、クリーン度が高い状態を保持できており、特に生物的に汚染された粉塵等の異物などが混入せず、衛生性に優れた包装製品を提供する。【解決手段】ヒートシール性をもつ筒状フィルムの外面に当該筒状フィルムより熱軟化温度が高い補強材を接着層を介してラミネートして積層することを特徴とする積層シートを用いて、少なくとも、前記の積層シートの両サイドを流れ方向に連続してヒートシールし、かつ、切断端部６Ｅを幅方向に連続してヒートシールし巻取った後、輸送する包装材料３０を特徴とする。【選択図】図２
2008174309.tif 000002
【特許請求の範囲】
【請求項１】
インフレーション法で作製され内面がヒートシール性をもつヒートシール性チューブを平面状に押しつぶし、
前記押しつぶされたヒートシール性チューブの両外面上に、前記ヒートシール性チューブよりも軟化温度が高い補強材を接着し、
前記積層シート内の前記ヒートシール性チューブの両サイドを流れ方向に連続してヒートシール部を形成し、
ロールに巻き取られる際の巻き始め及び巻き終わりの部分の幅方向において、前記ヒートシール性チューブをヒートシールし、
前記両サイドの流れ方向のヒートシール部が残るように、前記ヒートシール性チューブの両サイドを断裁位置で切断したものをロールに巻き取った
ことを特徴とする包装材料の巻き取り体。
【請求項２】
前記補強材がヒートシール層を備え、前記ヒートシール層と前記ヒートシール性チューブが溶融押し出し接着層によって貼り合わされている、請求項１に記載の包装材料の巻き取り体。
【請求項３】
前記補強材が、
前記ヒートシール性チューブよりも軟化温度が高い基材フィルムと、
前記基材フィルムに接着層を介してラミネートされた酸素ガスをバリアするバリア層
とを備える請求項１又は２に記載の包装材料の巻き取り体。
【請求項４】
前記補強材が、
絵柄層が設けられた、前記ヒートシール性チューブよりも軟化温度が高い基材フィルムと、
前記絵柄層に、接着層を介してラミネートされた、酸素ガスをバリアするバリア層
とを備える請求項１又は２に記載の包装材料の巻き取り体。
【請求項５】
前記ヒートシール性チューブが、ポリエチレンからなることを特徴とする請求項１乃至４のいずれか１項に記載の包装材料の巻き取り体。
【発明の詳細な説明】
【技術分野】
【０００１】
本発明は、機械部品、電子部品、宇宙空間での実験用サンプル、飲食品、リンゲル液、輸血液等の医薬品、化粧品等の包装に適したプラスチックフィルムを主素材とするフィルムより構成される包装材料に関するものである。
【０００２】
さらに詳しくは、該フィルムより形成する袋体の内面に微生物等の汚染や異物付着を防止し、衛生性に優れる巻取り状態の包装材料に関するものである。
【背景技術】
【０００３】
従来、プラスチックを主素材とする積層フィルムや積層シートは、それを単層で製膜し、所望によっては印刷したり、バリア性材料やヒートシール性材料をコーティングしたり、または、フィルムを積層したりして、総合的に機能を持たせた積層フィルムや積層シート、それを使用したプラスチック袋、及び、プラスチックチューブ等の包装材料が広く知られている。
【０００４】
これらの包装材料は、多種の材料からなり、そのメーカーも数多くあり、フィルムの積層工程や製袋工程において、材料を断裁したときの断裁屑や、材料の搬出入に伴う塵埃、虫等の異物、細菌や浮遊菌、製造装置のロール等と接触するため、フィルムや袋等の表面だけでなく、内面に付着するという恐れがあり、特に医薬品、食品等の経口品の場合、異物混入はタブーとされており、異物混入の防止の要求レベルが高まってきている。
【０００５】
また、このような異物の付着を防止するために、作業所の内部を除塵したクリーンエアを保ち、加工に供するプラスチックフィルムやその他の材料は、包装した状態で移送し、前室で開梱して作業所に搬入してクリーンルーム内での加工が行われているが、人、微生物（昆虫）の存在を絶無にする作業場とし、プラスチックフィルムやプラスチック袋等に異物の付着を皆無とすることは、費用／効果の点から至難のわざといっても過言ではないのが実情である。
【０００６】
このような包装材料の製造工程で発生する異物の付着を防止するために、本出願人は、本件出願に先立ち、従来のプラスチックフィルムやプラスチック袋等としては、例えば、ヒートシール性をもつ筒状フィルムより軟化温度が高い補強層を筒状フィルムの外面に設けた積層体において、補強層が少なくともバリア層をもつ補強層を積層した積層体及びそれを用いた袋体の製造方法を提供した（例えば、特許文献１参照。）。
【０００７】
また、例えば、合成樹脂製のインフレーションフィルムによる筒状フィルム（チューブ状フィルム）の上下層表面に対して、バリア性を有する薄膜が形成されていると共に、補強層（補強用フィルム）を筒状フィルムにドライラミネート接着剤を介して積層してあることを特徴とするバリア性容器形成用の積層フィルムやそれを用いたバリア性容器が提案されている（例えば、特許文献２参照。）。
【特許文献１】特開平１０−２３５７７３号公報
【特許文献２】特開平１１−１０５１８０号公報  而して、上記で製造されたプラスチックフィルムやプラスチック袋等の流通方法としては、従来、上記で製造された積層シートを製袋機に取り付けて、ボトム部、サイドシール部をヒートシール後、所望の位置で断裁し、これを包装袋の状態で流通する方法が採用されていた。
【発明の開示】
【発明が解決しようとする課題】
【０００８】
しかしながら、上記の流通方法では、前記の補強層を筒状フィルムの外面に設けた積層体を製造する工程において、クリーンルーム等の清浄な環境下で加工することにより、該フィルムより形成する袋体の内面に微生物等の汚染や異物付着を防止し、衛生性に優れる積層シートを製造し、それを用いて包装袋を製造することができるが、後工程である流通過程で、得られた積層体をクリーンルームから搬出するため、クリーンな状態を保持することができず、結局のところ、袋体の内部が、外気に晒されてしまい、その結果、微生物等の汚染や異物が付着してしまうという問題点がある。
【課題を解決するための手段】
【０００９】
そこで本発明者らは、上記の課題を解決するために、鋭意研究の結果、本発明は、包装袋を作製するための巻取り状態の包装材料であって、ヒートシール性をもつ筒状フィルムの外面に当該筒状フィルムより熱軟化温度が高い補強材を接着層を介してラミネートして積層する積層シートを、少なくとも、当該積層シートの両サイドを流れ方向に連続してヒートシール部を設けると共に、当該積層シートの切断端部を幅方向に連続してヒートシール部を設け、巻取り状態で包装材料を流通することによって、包装材料をクリーンルームから搬出後も、包装材料の保管、輸送過程、内容物の充填過程等において、包装材料の内面に微生物等の汚染や異物が付着することなく、クリーン度が高い状態を保持することができ、機械部品、電子部品、宇宙空間での実験用サンプル、飲食品、リンゲル液、輸血液等の医薬品、化粧品等の包装に適した包装製品を提供できるものである。
【発明の効果】
【００１０】
機械部品、電子部品、宇宙空間での実験用サンプル、飲食品、リンゲル液、輸血液等の医薬品、化粧品等の包装に適した包装製品を提供できるものである。
【発明を実施するための最良の形態】
【００１１】
以下、本発明を具体的に説明する。
【００１２】
図１は、本発明の積層シートの断面概略図であり、図２、図３、図４、図５は、本発明の巻取り状態の包装材料の一実施例であり、図６は、本発明を単列で製袋した場合の配置を示す模式図であり、図７は、本発明を多列で製袋した場合の配置を示す模式図であり、図８は、本発明の袋体の模式図であり、図９は、本発明の補強材とヒートシール性チューブとを貼り合わせる押出しラミネータ装置の一例を示す概略図である。
【００１３】
本発明において、上記のような本発明にかかる袋体等を構成する包装材料、その製造方法、流通方法等について説明すると、まず、図１は、本発明の積層シート１０の断面概略図であり、図１に示すように、積層シート１０は、押しつぶして平面状にしたヒートシール性チューブＴの外面に接着層３１を介して、当該ヒートシール性チューブより軟化温度が高い補強材５（５１及び５２）を積層したものである。
【００１４】
前記の補強材５は、外側から印刷絵柄層２を設けた基材フィルム１、１種又は２種以上のバリア層４、ヒートシール層９とを接着層３を介して順次積層したものである。
【００１５】
なお、前記の補強材５において、基材フィルム１は、必須の層であり、印刷絵柄層２、接着層３、バリア層４、及び、ヒートシール層９は、後述するように、必須の層ではなく、適宜必要に応じて設けられる層である。
【００１６】
上記において、本発明における積層シートの内面は、外部から遮断されているため、特に生物的に汚染された粉塵等の異物が存在せず、衛生性に優れ、更に、補強材５により強度を付加されるばかりでなく、基材フィルム１の裏面に設けた印刷絵柄層２を設けることができ、またバリア層４を設けることにより、酸素等の透過を防止するバリア性の機能を付加することができるという利点を有するものである。
【００１７】
次に、図２は、本発明に係る巻取り状態の包装材料３０の一実施例である。
【００１８】
図２に示すように、本発明の巻取り状態の包装材料３０は、袋体２０を作製するための巻取り状態の包装材料であって、少なくとも、当該積層シート１０の両サイドを流れ方向に連続してヒートシール部６を設けると共に、当該積層シートの切断端部、即ち、巻取りの巻き始め、及び、巻き終わりの部分を幅方向に連続してヒートシール部６Ｅを設け、その後、巻き取るものである。
【００１９】
上記において、当該積層シートの両サイド及び切断端部を連続してヒートシールすることによって、外部から遮断されているため、クリーンルームから搬出された後、包装材料の流通過程においても、引き続き、包装材料の内面に微生物等の汚染や異物が付着することなく、クリーン度の高い状態を保持することができるという利点を有する。
【００２０】
次に、図３は、本発明に係る巻取り状態の包装材料３０の別態様を示す模式図である。図３に示すように、本発明の巻取り状態の包装材料３０は、当該積層シートの両サイドと中央部に流れ方向に連続して３列のヒートシール部を設けた後、巻き取るものであってもよい。
【００２１】
また、図４に示すように、本発明の巻取り状態の包装材料３０は、当該積層シートの両サイドとそれ以外の部分に更に複数列のヒートシール部を設けた後、巻き取るものであってもよい。
【００２２】
図５は、本発明に係る巻取り状態の包装材料３０の更に別態様を示す模式図である。
【００２３】
図５に示すように、本発明の巻取り状態の包装材料３０は、切断端面以外の部分に幅方向に所望の寸法でボトムシール部６１を設けた後、巻き取るものであってもよい。
【００２４】
次に、本発明に係る積層シート１０を構成する材料について説明すると、ヒートシール性チューブＴとしては、ポリエチレン、エチレン・酢酸ビニル共重合体、エチレン・アクリル酸共重合体、エチレン・アクリル酸エステル共重合体、アイオノマー、ポリプロピレンなどの単層チューブばかりでなく、これらまたはこれらとエチレン・酢酸ビニル共重合体ケン化物、ナイロンとの共押出し多層チューブをも使用することができる。
【００２５】
上記のヒートシール性チューブＴの厚さとしては、包装袋の使用目的等によって任意であるが、約１０〜３００μｍ位が好ましい。
【００２６】
本発明に係るヒートシール性チューブＴは、ポリエチレンなどのポリオレフィン系樹脂をサーキュラダイスによる通常のインフレーション法（ブローチューブ）で製膜するが、ブローを行う気体（空気）は、０．５μｍ以下の微粒子をフィルターで濾過除去して用いる。
【００２７】
更に、気体を窒素ガス又は炭酸ガスなどの不活性ガスを用いることは、ダイスに樹脂の酸化物などの固形物の発生を抑制し、またヒートシール性チューブ内における煙の微粒子を減少させるという利点を有する。
【００２８】
本発明に係る補強材を構成する基材フィルム１としては、ヒートシール性チューブより軟化温度が高い基材フィルム１であれば制限されず、例えば、ポリプロピレン樹脂、ポリエチレンテレフタレート樹脂、ポリアミド（６ナイロン、６，６ナイロン）樹脂、セルロースアセテート樹脂、エチレン・酢酸ビニル共重合体ケン化物等のプラスチックの延伸又は未延伸フィルムないしシ−トや、その他、紙、アルミニウム箔等を使用することができる。
【００２９】
上記のフィルムないしシ−トの厚さとしては、袋体の使用目的等によって任意であるが、約１０〜２００μｍ位が好ましい。
【００３０】
本発明に係る補強材を構成するバリア層４としては、光バリア性や酸素ガスバリアーを必要とするときは、アルミニウム箔や、例えば、二軸延伸ポリエチレンテレフタレートフィルム、二軸延伸ポリプロピレンフィルムなどに金属アルミニウムの蒸着フィルム（部分蒸着を含む）を用いることができる。
【００３１】
また、バリア層４は、透明な酸素ガスバリア性を必要とする場合、例えば、ポリ塩化ビニリデン系樹脂のフィルム、あるいは、ポリ塩化ビニリデン系樹脂やポリビニルアルコールを主成分とする組成物をコ−ティングした樹脂のフィルム、延伸ポリアミド系樹脂のフィルム、エチレン−酢酸ビニル共重合体ケン化物のフィルム、酸化珪素、酸化アルミニウム等の金属酸化物の蒸着膜を有する樹脂のフィルム等を使用することができる。
【００３２】
上記において、金属、及び、無機酸化物の蒸着膜の膜厚としては、厚さ５０〜３０００Å位のものを使用することが好ましく、１００〜１０００Å位のものが望ましい。
【００３３】
本発明において、上記のバリア性を付与する蒸着層を支持する樹脂のフィルムとしては、例えば、ポリエチレンテレフタレイト等のポリエステル系樹脂フィルム、各種ナイロン等のポリアミド系樹脂フィルム、ポリエチレン系樹脂、ポリプロピレン系樹脂、環状ポリオレフィン樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリブデン樹脂フィルム等のポリオレフィンフィルム、ポリ塩化ビニル系樹脂、ポリカ−ボネ−ト系樹脂、ポリイミド系樹脂、ポリアミドイミド系樹脂、ポリアリールフタレイト樹脂、シリコーン系樹脂、ポリスルホン系樹脂、ポリフェニレンスルフィド系樹脂、ポリエーテルスルホン系樹脂、ポリウレタン系樹脂、セルロース系樹脂、ポリ（メタ）アクリル系樹脂、ポリ塩化ビニリデンフィルム、アセタール系樹脂フィルム、フッ素系樹脂、その他等を使用することができる。
【００３４】
なお、本発明においては、特に、ポリプロピレン系樹脂、ポリエステル系樹脂、または、ポリアミド系樹脂のフィルムないしシートを使用することが好ましい。
【００３５】
上記のフィルムないしシ−トの厚さとしては、任意であるが、通常、５〜３００μｍ位が好ましく、１０〜１００μｍ位が望ましい。
【００３６】
本発明に係る補強材を構成するヒートシール層９としては、熱によって溶融し相互に融着し得る樹脂のフィルムないしシートであれば良い。
【００３７】
例えば、低密度ポリエチレン、中密度ポリエチレン、高密度ポリエチレン、直鎖状（線状）低密度ポリエチレン、ポリプロピレン、エチレンー酢酸ビニル共重合体、アイオノマー樹脂、エチレンーアクリル酸共重合体、エチレンーアクリル酸メチル共重合体、エチレンーメタクリル酸共重合体、エチレンープロピレン共重合体等の樹脂の一種ないしそれ以上からなる樹脂ないしはこれらをフィルム化したシートを使用することができる。
【００３８】
また、その厚さとしては１０〜１００μｍ位が好ましく、１５〜７０μｍ位がより好ましい。
【００３９】
上記において、補強材にヒートシール層９を設けることによって、補強材５のヒートシール層９とヒートシール性チューブＴとを溶融押出し接着層３１を介して凹凸ロールと平滑ロール間を通して貼り合わせる際、補強材５のヒートシール層９と溶融押出し接着層３１とヒートシール性チューブＴとが熱溶融されるため、皺もなく、外観にも優れ、層間剥離することなく、充分な層間強度が得られ、補強材のバリア層の機能も充分に発揮することができるという利点を有する。
【００４０】
なお、上記の各種の樹脂の１種ないしそれ以上を使用し、その製膜化に際して、例えば、フィルムの加工性、耐熱性、対候性、機械的性質、寸法安定性、抗酸化性、滑り性、離形性、難燃性、抗カビ性、電気的特性、強度、その他等を改良、改質する目的で、種々のプラスティック配合剤や添加剤等を添加することができる。
【００４１】
その添加量としては、極微量から数十％まで、その目的に応じて、任意に添加することができる。
【００４２】
上記において、一般的な添加剤としては、例えば、滑剤、架橋剤、酸化防止剤、紫外線吸収剤、光安定剤、充填剤、帯電防止剤、アンチブロッキング剤、染料、顔料等の着色剤、その他等を使用することができ、更には、改質用樹脂等も使用することができる。
【００４３】
また、必要に応じて、装飾、内容物の表示、賞味期間の表示、製造者、販売者等の表示、その他等の表示のために、文字、絵柄、図形、記号等の任意の印刷絵柄層２を基材フィルム１の表面、または、裏面に設けることができる。
【００４４】
かかる印刷絵柄層２は、例えば、通常のインキ組成物を使用してオフセット印刷あるいはグラビア印刷、フレキソ印刷、凸版印刷、シルクスクリーン印刷、その他等の通常の印刷法等によって形成することができる。
【００４５】
印刷インキの塗布量は、塗布後の乾燥状態で１〜８μｍ位が好ましく、２〜３ｇ／ｍ2がより好ましい。
【００４６】
次に、上記の本発明において、上記のような材料を使用して補強材を製造する方法について説明すると、かかる方法としては、基材フィルム１、１種又は２種以上のバリア層４（中間層）、ヒートシール層９との層間を、通常の包装材料をラミネ−トする方法、例えば、ウエットラミネ−ション法、ドライラミネ−ション法、無溶剤型ドライラミネ−ション法、押し出しラミネ−ション法、Ｔダイ押し出し成形法、共押し出しラミネ−ション法、インフレ−ション法、共押し出しインフレ−ション法、その他等で行うことができる。
【００４７】
而して、本発明においては、上記の積層を行う際に、必要ならば、例えば、コロナ処理、オゾン処理、フレ−ム処理、その他等の前処理をフィルムに施すことができる。
【００４８】
中でも、本発明において、ドライラミネーション法が、接着強度に優れ、より好ましいものである。
【００４９】
上記において、ラミネート用接着剤としては、例えば、１液、あるいは２液型の硬化ないし非硬化タイプのビニル系、（メタ）アクリル系、ポリアミド系、ポリエステル系、ポリエーテル系、ポリウレタン系、エポキシ系、ゴム系、その他等の溶剤型、水性型、あるいは、エマルジョン型等のラミネート用接着剤を使用することができる。
【００５０】
上記のラミネート用接着剤のコーティング方法としては、例えば、ダイレクトグラビアロールコート法、グラビアロールコート法、キスコート法、リバースロールコート法、フォンテン法、トランスファーロールコート法、その他の方法で塗布することができる。
【００５１】
その塗布量としては、０．１〜１０ｇ／ｍ2（乾燥状態）位が好ましく、１〜５ｇ／ｍ2（乾燥状態）位がより好ましい。
【００５２】
次に、上述したヒートシール性チューブＴと補強材５とを積層して積層シート１０を製造する方法について説明すると、かかる方法としては、例えば、ヒートシール性チューブＴと補強材５との層間を、例えば、ウエットラミネ−ション法、ドライラミネ−ション法、無溶剤型ドライラミネ−ション法、押し出しラミネ−ション法、Ｔダイ押し出し成形法、共押し出しラミネ−ション法、インフレ−ション法、共押し出しインフレ−ション法、その他等で行うことができる。
【００５３】
中でも、本発明において、溶融押出し接着樹脂による溶融押出し樹脂層３１を介して積層する押出しラミネーション法等で行うことができる。
【００５４】
上記において、溶融押出樹脂層３１としては、熱可塑性樹脂層からなる樹脂層が使用され、基材フィルム１、１種又は２種以上のバリア層４（中間層）、ヒートシール層９との層間を接着するために使用することができる。
【００５５】
具体的には、接着性の溶融押出樹脂層３１の材料としては、低密度ポリエチレン樹脂、中密度ポリエチレン樹脂、高密度ポリエチレン樹脂、直鎖状低密度ポリエチレン樹脂、メタロセン触媒を利用して重合したエチレン・αオレフィンとの共重合体樹脂、エチレン・ポリプロピレン共重合体樹脂、エチレン・酢酸ビニル共重合体樹脂、エチレン・アクリル酸共重合体樹脂、エチレン・アクリル酸エチル共重合体樹脂、エチレン・メタクリル酸共重合体樹脂、エチレン・メタクリル酸メチル共重合体樹脂、エチレン・マレイン酸共重合体樹脂、アイオノマー樹脂、酢酸ビニル共重合体、ポリオレフィン樹脂に不飽和カルボン酸、不飽和カルボン酸、不飽和カルボン酸無水物、エステル単量体をグラフト重合、または、共重合した樹脂、無水マレイン酸をポリオレフィン樹脂にグラフト変性した樹脂等を使用することができる。
【００５６】
これらの材料は、一種ないしそれ以上を組み合わせて使用することができる。
【００５７】
中でも、本発明において、溶融押出性脂層３１に使用する樹脂は、比較的熱溶融温度が低い樹脂が好ましく、具体的には、低密度ポリエチレンやエチレン・酢酸ビニル共重合体、エチレン・アクリル酸共重合体、エチレン・アクリル酸エステル共重合体、アイオノマー等を使用することが、ヒートシール性チューブ内部での熱融着を阻止できるという利点を有するため、より好ましいものである。
【００５８】
その樹脂層の厚みとしては、５〜３０μｍ位が好ましい。
【００５９】
上記のように構成された積層シート１０は、図１に示すように、補強材５１及び他の面に設ける補強材５２を同一構成としたり、図示はしないが例えば、いずれか一方をアルミニウム箔を含むメタリック調に、他の面を透明なバリア層（例えば、エチレン・酢酸ビニル共重合体ケン化物、ポリ塩化ビニリデンコートフィルム）を使用して、表裏の構成、外観に変化をもたせることができる。
【００６０】
次に、本発明に係る積層シート１０の製造方法について説明する。
【００６１】
図９は、本発明の補強材５とヒートシール性チューブＴとを貼り合わせて積層体１０を製造する装置の一例を示す概略図である。
【００６２】
図９に示すように、まず、第１工程で第１給紙１０１より前記の補強材５１の巻取をセットし、必要に応じて、プライマー塗布工程１２１にて、ポリエステル・イソシアネート系樹脂等のプライマーを塗布後、乾燥してもよく、次に第２給紙１０２より前記のヒートシール性チューブＴの巻取をセットし、補強材５１が第１給紙より供給され、その一面側に溶融した接着層３１として溶融押出し樹脂層を押出ラミネーターのＴダイス１０６より押出して塗布すると同時に、溶融押出し樹脂層を補強材５１とヒートシール性チューブＴとでサンドイッチするように第２給紙１０２からヒートシール性チューブＴを供給し、その後、表面が平滑な冷却ロール１３２と、ゴムロール１３１の間に通し、補強材５１とヒートシール性チューブＴとを熱融着により接着させ、巻き取りロール１０５に巻き取り、積層シート１１を得る。
【００６３】
次に、第２工程で、第１給紙１０１より別の補強材５２の巻取をセットし、第１工程と同様にして必要に応じて、プライマー塗布工程１２１にて、ポリエステル・イソシアネート系樹脂等のプライマーを塗布後、乾燥してもよく、第２給紙１０２より上記で得られた積層シート１１をセットして、同様にして、補強材５２が第１給紙より供給され、その一面側に溶融した接着層３１として溶融押出し樹脂層を押出ラミネーターのＴダイス１０６より押出して塗布すると同時に、溶融押出し樹脂層を補強材５２と積層シート１１とでサンドイッチするように第２給紙１０２から積層シート１１を供給し、その後、表面が平滑な冷却ロール１３２と、ゴムロール１３１の間に通し、補強材５２とヒートシール性チューブＴとを熱融着により接着させ、巻き取りロール１０５に巻き取り、本発明に係る積層シート１０を製造することができる。
【００６４】
また、本発明に係る積層シート１０の製造方法は、上記方法に限られるものではなく、例えば、押出ラミネーターが２箇所設置されているいわゆるタンデム機で製造してもよい。
【００６５】
上記のようにして得られた積層シート１０は、ヒートシール性チューブＴの製膜時から、製袋を完了するまで、内面となるヒートシール面を外気に晒されることはなく、微生物等の汚染や異物付着を防止することができ、衛生性に優れるものであり、また、表面に美麗な印刷模様等を形成することができ、外観、バリア性、生産性、コストパフォーマンス等に優れるものである。
【００６６】
また、上記のようにして得られた本発明に係る包装材料３０は、少なくとも、積層シート１０の両サイドを流れ方向に連続してヒートシール部を設けると共に、積層シート１０の切断端部、即ち、巻取りの巻き始め、及び、巻き終わりの部分を幅方向に連続してヒートシール部を設け、その後、巻き取ることによって、外部から遮断されているため、クリーンルームから搬出された後、包装材料の流通過程においても、包装材料３０の内面に微生物等の汚染や異物が付着することなく、クリーン度の高い状態を保持することができるという利点を有するものである。
【００６７】
図６は、本発明を単列で製袋した場合の配置を示す模式図である。
【００６８】
図６に示すように、上記のようにして得られた衛生性に優れる包装材料をクリーンルーム内に搬入後、製袋して袋体を製造する際に、積層シート１０の流れ方向に設けるヒートシール部６で、端部の断裁位置７で断裁し、適宜、ボトムシール部６１を所望の間隔でヒートシールすると同時にボトムシール部６１から若干（０．５ｍｍ〜２ｍｍ）離れた位置に断裁位置７６を設けて、開口部及びボトム部を形成することができる。
【００６９】
而して、図８に示すように、本発明の袋体２０は、幅方向にヒートシール部６０でヒートシールすると同時に断裁位置７６で積層シートを断裁して、ボトムシール部６１及び開口部８をもつ袋体を形成できる。
【００７０】
図７に示すように、本発明の積層シート１０は、積層体の流れ方向Ｆに設ける両サイドのヒートシール部６及び断裁位置７の他に、更に積層シート１０の中央部にヒートシール部６６及び断裁位置７２を設けて多列による加工ができる。
【００７１】
まず、積層シート１０の流れ方向Ｆに、断裁位置７２を中央に設けたヒートシール部６６でヒートシールする。
【００７２】
次に、積層シート１０の幅方向にボトムシール部６１を設け、ボトムシール部６１から若干（０．５ｍｍ〜２ｍｍ）離れた位置に断裁位置７６を設けて、及びボトム部を形成することができる。
【００７３】
もちろん、積層体の加工方向に設けるヒートシール部６６、及び断裁位置７２は増加して、より多列の加工ができることはいうまでもない。
【００７４】
上記のように形成された本発明に係る袋体は、少なくとも、得られた積層シートの両サイドを流れ方向に連続してヒートシール部を設けると共に、切断端部を幅方向に連続してヒートシール部を設け、巻取り状態で包装材料を流通することにより、内面となるヒートシール面は、クリーンルームの外に搬出後の流通過程においても外気から遮断されているため、ヒートシール性チューブの製膜工程から、製袋過程を経て、内容物を充填するまで、外気に晒されることはなく、クリーン度の高い状態を保持することができ、衛生的に非常に優れたものである。
【００７５】
本発明において、上記のようにして製造した袋体の内容物としては、例えば、インクジェットノズル、カメラのレンズ、ＣＤのピックアップレンズ、ＶＴＲヘッド等の機械部品、ハードディスク、シリコンウェハー、ＩＣ・ＬＳＩ等の電子部品に代表される細かい部分に塵埃等の異物が詰まり、輸送中の衝撃等に付着した異物により傷を受けやすく、それによって性能劣化しやすい精密機器の部品類等が挙げられる。
【００７６】
更に、袋体の内容物としては、例えば、宇宙空間で行った実験で作成したサンプル等にも使用できる。
【００７７】
袋体の内容物が、外部からの塵埃等の異物が付着しない状態で、かつ、アルミ箔仕様の袋体であれば、空気に触れることなく、汚染されることなく、地球に持ち帰り、かつ持ち運びも可能である。
【００７８】
また、本発明にかかる袋体は、上記の精密機器の部品類のような物品の他に、例えば、菓子、調味料類、ス−プ類、果汁類、その他等の飲食品、純水、錠剤、粉薬、リンゲル液、輸血液等の医薬品、その他等の種々の固形物、液状、粘体状の物品が挙げられる。
【実施例】
【００７９】
以下、本発明の詳細を実施例について更に説明する。
【００８０】
（実施例１）図１に示すように、厚み１５μｍの二軸延伸ナイロンフィルム（基材フィルム１）の、グラビア印刷で絵柄層２を設けた面と、厚み９μｍのアルミニウム箔（バリア層４）と、厚み１５μｍの低密度ポリエチレンフィルム（ヒートシール層９）とを順次積層し、各層間をポリエステル・イソシアネート系の接着剤（接着層３）を用いてドライラミネーションして補強材５１及び同一構成の補強層５２を形成した。
【００８１】
一方、０．５μｍのフィルター濾過したブローガスを用いて、所謂インフレーション方法で、両面コロナ放電処理を施した厚み３５μｍの直鎖状低密度ポリエチレンチューブ（ヒートシール性チューブＴ）を作製した。
【００８２】
そして、図９に示すような貼り合せ装置にて、第１工程で第１給紙１０１より上記で作製した補強材５１の巻取をセットし、第２給紙１０２より上記で作製したヒートシール性チューブＴの巻取をセットした。
【００８３】
次に、補強材５１が第１給紙１０１より供給され、その一面側に溶融したとして溶融押出し樹脂層（接着層３１）を押出ラミネーターのＴダイス１０６より押し出し温度３０５℃で押出して塗布すると同時に、溶融押出し樹脂層（接着層３１）を補強材５１の低密度ポリエチレンフィルム（ヒートシール層９）の面とヒートシール性チューブＴの片面とをサンドイッチするように第２給紙１０２からヒートシール性チューブＴを供給した。
【００８４】
その後、補強材５１とヒートシール性チューブＴとを熱融着により接着させ、巻き取りロール１０５に巻き取り、積層シート１１を作製した。
【００８５】
次に、第２工程で、第１給紙１０１より別の補強材５２の巻取をセットし、第２給紙１０２より上記で得られた積層シート１１をセットした。
【００８６】
同様にして、補強材５２が第１給紙２３より供給され、その一面側に溶融した溶融押出し樹脂層（接着層３１）を押出ラミネーターのＴダイス１０２より押し出し温度３０５℃で押出して塗布すると同時に、溶融押出し樹脂層（接着層３１）を補強材５１、補強材５２の低密度ポリエチレンフィルム（ヒートシール層９）の面と積層シート１１のヒートシール性チューブＴ面とをサンドイッチするように第２給紙１０２から積層シート１１を供給し、補強材５２とヒートシール性チューブＴとを熱融着により接着させ、積層体の巻き取りロール１０５に巻き取り、本発明に係る積層シート１０を作製した。
【００８７】
次に、積層シート１０を製袋機に取り付けて、巻き始めに積層シート１０の切断端部６Ｅを幅方向にシール巾１０ｍｍでヒートシールし、次に、積層シートの両サイド及び中央部を流れ方向に連続してシール巾１０ｍｍでヒートシールし、断裁位置７で切断し、次に、２００ｍｍ間隔に幅方向にシール巾１０ｍｍでヒートシールしたものを巻取り、最後に切断端部を幅方向にシール巾１０ｍｍのヒートシールして、図５に示すような本発明に係る包装材料３０を得た。
【００８８】
上記で製造した包装材料３０は、外気から遮断されているため、包装材料３０をクリーン度の低い環境下においても、包装材料３０の内面に微生物等の汚染や異物が付着することなく、クリーン度が高い状態を保持できる優れたものであった。
【００８９】
次に、上記で得られた巻取り状態の包装材料をクリーンルームから搬出し、輸送した。
【００９０】
次に、クリーンルーム内に搬入し、幅方向のヒートシール部から０．５ｍｍに設けた断裁位置７６で切断して、ボトムシール部６１を設けると同時に開口部８を設けて、外寸、２００ｍｍ×１４０ｍｍ、シール巾１０ｍｍの本発明に係る三方製袋体２０を作製した。
【００９１】
上記で製造した三方製袋体２０は、開口部８を設けるまで、外気から遮断されているため、クリーン度の低い環境下で流通後も包装材料３０の内面に微生物等の汚染や異物が付着することなく、クリーン度が高い状態を保持できたため、衛生性に優れたものであった。
【００９２】
上記で得られた三方製袋体２０に、精製寒天末を収納し、その後端縁シール領域にてヒートシールして端縁シール部を形成して袋を密封することにより包装体が得られた。
【００９３】
上記で製造した包装体は、少なくとも袋体の内面に微生物等の汚染や異物付着がなく、衛生的なものであり、表面に美麗な印刷模様等を形成することもでき、外観、バリア性等にも優れるものであった。
【００９４】
（実験１：粒子数測定）
クリーンルームで実施例１の各袋体にクリーン水を１００ｍｌ封入し、１０分間振盪後において、開封し取り出した水に含まれる粒子数を液中パーティクルカウンターで計数した各サイズの個数を単位面積（個／ｃｍ2 ）に換算して表１に示す。
【００９５】
（実験結果）
【表１】
2008174309.tif 000003
【００９６】
上記の表１に示すテスト結果から明らかなように、三方製袋体２０の開口部８を設けるまで外気から遮断されているため、クリーン度の低い環境下で流通後も包装材料の内面に微生物等の汚染や異物が付着することなく、クリーン度が高い状態を保持できており、特に生物的に汚染された粉塵等の異物などが混入せず、衛生性に優れることがわかった。
【００９７】
以上の説明で明らかなように、本発明は、ヒートシール性をもつ筒状フィルムの外面に当該筒状フィルムより熱軟化温度が高い補強材を接着層を介してラミネートして積層することを特徴とする積層シートを用いて、少なくとも、前記の積層シートの両サイドを流れ方向に連続してヒートシールし、かつ、切断端部を幅方向に連続してヒートシールし、巻取った状態の包装材料を流通することによって、クリーン度の低い環境下で流通後も包装材料の内面に微生物等の汚染や異物が付着することなく、クリーン度が高い状態を保持できており、特に生物的に汚染された粉塵等の異物などが混入せず、衛生性に優れた包装製品を提供できるものである。
【図面の簡単な説明】
【００９８】
【図１】本発明の積層シートの断面概略図である。
【図２】本発明の巻取り状態の包装材料の一実施例である。
【図３】本発明の巻取り状態の包装材料の一実施例である。
【図４】本発明の巻取り状態の包装材料の一実施例である。
【図５】本発明の巻取り状態の包装材料の一実施例である。
【図６】本発明を単列で製袋した場合の配置を示す模式図である。
【図７】本発明を多列で製袋した場合の配置を示す模式図である。
【図８】本発明の袋体の模式図である。
【図９】押出しラミネータ装置の一例を示す概略図である。
【符号の説明】
【００９９】
１ 基材フィルム
２ 絵柄印刷層
３ 接着層
３１ 溶融押出し樹脂層
４ バリア層
５、５１、５２ 補強材
６ サイドシール部
６６ センターシール部
６１ ボトムシール部
６Ｅ 切断端部
７、７２、７６ 断裁位置
８ 開口部
９ ヒートシール層
１０ 積層シート
１１ 積層シート（仕掛品）
２０ 袋体
３０ 包装材料
Ｔ ヒートシール性チューブ
Ｆ 流れ方向
１００ 押出しラミネータ
１０１ 第一給紙
１０２ 第二給紙
１０５ 巻取り部
１０６ Ｔダイス
１３１ ゴムロール
１３２ 冷却ロール
【図１】
2008174309.tif 000004
【図２】
2008174309.tif 000005
【図３】
2008174309.tif 000006
【図４】
2008174309.tif 000007
【図５】
2008174309.tif 000008
【図６】
2008174309.tif 000009
【図７】
2008174309.tif 000010
【図８】
2008174309.tif 000011
【図９】
2008174309.tif 000012